(57)【特許請求の範囲】
【請求項１】
薄膜トランジスタを備え、前記薄膜トランジスタのゲート絶縁膜が印刷法で形成された、薄膜トランジスタ装置の製造方法において、
絶縁材料が溶媒へ溶解もしくは分散した薬液を用いて、第１の転写版の上に液膜形成を行う工程１と、
前記第１の転写版上の前記薬液を乾燥させて乾燥液膜を形成する工程２と、
前記第１の転写版上の前記乾燥液膜を前記薄膜トランジスタの基板上の所定の位置へ転写することにより前記ゲート絶縁膜の形成を行う工程３と、
を含み、
前記第１の転写版は、複数の大突起と、前記複数の大突起上にそれぞれ形成された１又は複数の小突起とを含む凹凸形状を有することを特徴とする薄膜トランジスタ装置の製造方法。
【請求項２】
前記工程３は、前記基板上にゲート電極及びキャパシタ電極を形成する工程と、前記ゲート絶縁膜上にチャネル部分を挟んで対向するようにしてソース電極及びドレイン電極を形成し、前記チャネル部分に半導体層を形成する工程と、を含むか、又は、前記基板上にチャネル部分を挟んで対向するようにしてソース電極及びドレイン電極を形成する工程と、前記ゲート絶縁膜上にゲート電極及びキャパシタ電極を形成する工程と、を含むことを特徴とする請求項１に記載の薄膜トランジスタ装置の製造方法。
【請求項３】
薄膜トランジスタを備え、前記薄膜トランジスタのゲート絶縁膜及び層間絶縁膜が印刷法で形成された、薄膜トランジスタ装置の製造方法において、
絶縁材料が溶媒へ溶解もしくは分散した薬液を用いて、第１の転写版及び第２の転写版の上に液膜形成を行う工程１と、
前記第１の転写版及び前記第２の転写版上の前記薬液を乾燥させて乾燥液膜を形成する工程２と、
前記第１の転写版上の前記乾燥液膜を前記薄膜トランジスタの基板上の所定の位置へ転写することにより前記ゲート絶縁膜の形成を行う工程３であって、前記基板上にはゲート電極及びキャパシタ電極が形成されている、工程３と、
当該形成されたゲート絶縁膜上にチャネル部分を挟んで対向するようにしてソース電極及びドレイン電極を形成し、前記チャネル部分に半導体層を形成する工程４と、
前記第２の転写版上の前記乾燥液膜を前記薄膜トランジスタの前記ゲート絶縁膜上の所定の位置へ転写することにより前記層間絶縁膜を形成する工程５と、
を含み、
前記第１の転写版及び／又は前記第２の転写版は、複数の大突起と、前記複数の大突起上にそれぞれ形成された１又は複数の小突起とを含む凹凸形状を有することを特徴とする薄膜トランジスタ装置の製造方法。
【請求項４】
前記転写版がシリコーンゴムもしくはフッ素ゴムで構成されることを特徴とする請求項１乃至３のいずれかに記載の薄膜トランジスタ装置の製造方法。
【請求項５】
前記液膜形成の方法がバーコート、スプレーコート、ダイコート、キャップコート、ロールコート、グラビアコート、ナイフコート、リップコート、インクジェットであることを特徴とする請求項１乃至４のいずれかに記載の薄膜トランジスタ装置の製造方法。
【請求項６】
前記第２の転写版は、前記ドレイン電極に相当する部分に凸状の突起形状を有することを特徴とする請求項３乃至５のいずれかに記載の薄膜トランジスタ装置の製造方法。
【請求項７】
前記第１の転写版は、前記キャパシタ電極に相当する部分に凸状の突起形状を有することを特徴とする請求項１乃至６のいずれかに記載の薄膜トランジスタ装置の製造方法。
【請求項８】
前記第１の転写版は、前記チャネル部分に相当する部分に凸状の突起形状を有することを特徴とする請求項１乃至７のいずれかに記載の薄膜トランジスタ装置の製造方法。
【発明の詳細な説明】
【技術分野】
【０００１】
本発明は、微細なパターンを印刷する必要がある分野、具体的には液晶表示装置、有機EL表示装置、電気泳動表示装置、電子分流体表示装置、マイクロカプセル式表示装置、エレクトロウェッティング式表示装置、エレクトロクロミック式表示装置等の製造において背面版のレジストパターンや絶縁膜パターンを成膜する場合の技術に関する。
【背景技術】
【０００２】
従来、回路基板、表示装置等の電子部品の形成にはフォトリソグラフィーと真空プロセスが用いられてきた。近年、電子技術の進歩に伴って、素子類のサイズは益々小さくなっており、それにつれて素子を形成するパターンも微細化することが要求されている一方で、マザー基板のサイズは大型化している。そこで、従来のフォトレジストを用いた製造方法に比べ、生産性、コスト、高精度、大面積化等の面や更なる微細化のため、フォトリソグラフィー法に代えて各種印刷方法を用いた微細パターンの製造方法が提案されている。
【０００３】
印刷法には凸版印刷や凹版印刷、平版印刷、スクリーン印刷、インクジェット印刷などの印刷方法がある。これらの方法は解像限界が３０μｍ程度と半導体装置や表示装置を形成するには低解像である。これらの印刷法はアライメント精度についても数10μｍ程度であり、仮に解像度の高いパターンを形成できたとしてもアライメント精度が悪いとパターン積層体としての精密さに欠ける。
【０００４】
印刷法のなかでも、微細な画線パターンを形成可能な印刷法として、マイクロコンタクト印刷法が挙げられる(非特許文献1、２）。これらの印刷法はポリジメチルシロキサン（ＰＤＭＳ）などの比較的柔らかく、表面エネルギーの低い版を用いて、インクの泣き別れ(凝集破壊）無しに乾燥(半乾燥)したインクを版から基板へと全転写をさせることで高詳細なパターンを得ることができる。
【０００５】
一般的な印刷法とマイクロコンタクト印刷法の違いを図５で説明する。凸版印刷や凹版印刷、インクジェット印刷、スクリーン印刷、オフセット印刷などの一般的な印刷法においては、液体状のインク４００を被印刷基板５００上に接触させたのち(図５a)、乾燥やアニール工程でインクパターンが流動し、流動したインクパターンが得られる(図５b)。この場合、インクの高流動性が低い解像度や不鮮明な画線を引き起こす。
【０００６】
一方、マイクロコンタクト印刷法においては、大方乾燥したインク４１０を版から被印刷基板５００へ転写するため(図５c)、乾燥やアニール工程を経てもほとんど元の形状を保ち、形状を保ったインクパターンが得られる(図５d)。被印刷基板５００上でのインク４１０の低流動性のために、マイクロコンタクト印刷法は高詳細で明瞭な形状のパターンを提供することができる。
【０００７】
印刷法で作製する薄膜トランジスタのゲート絶縁膜と層間絶縁膜に関する問題を以下に指摘する。
【０００８】
印刷法で作製する薄膜トランジスタのゲート絶縁膜は薄膜トランジスタとしては比較的厚膜であることが報告されている(非特許文献３、４)。ゲート絶縁膜が厚膜の場合、画素キャパシタ容量が不足する問題が指摘されている。
【０００９】
ゲート絶縁膜の厚みを薄くすることにより、画素キャパシタ容量の増加やオンオフ特性の向上、動作電圧の低減を図ることができるが、ゲート絶縁膜の厚みが薄すぎると、リーク電流が増加し、絶縁膜の耐電圧量も小さくなる。また、突き抜け電圧が大きくなり、ゲート電極とソース・ドレイン電極間の寄生容量が大きくなるので動作速度が低下する問題がある。
【００１０】
薄膜トランジスタに層間絶縁膜を設ける場合、層間絶縁膜の膜厚が厚すぎると前面版の動作に支障をきたし、薄すぎる場合はバス配線から前面版へのリーク電流が問題になる。
【００１１】
印刷法で作製する薄膜トランジスタの電気的動作の問題を解決するために、ゲート絶縁膜や層間絶縁膜の膜厚を一部が薄膜化もしくは厚膜化するような凹凸形状をつけた絶縁膜構造を具備する素子構成により電気的動作を適正化する方法が考えられる。そのような素子構成の薄膜トランジスタ装置を製造する方法を下記に説明する。
【００１２】
1995年Princeton大学のChouらによって提案された、鋳型に相当するスタンパをレジストなどに押し付けてパターン形成するナノインプリントは安価でありながら、高解像度を有する加工技術として注目されている(非特許文献5、６)。ナノインプリントを用いて凹凸形状をつけた絶縁膜構造を設けることが考えられるが、ナノインプリントはディスプレイなど、上層と下層との位置あわせの必要性がある大面積デバイスのアライメントには下記の問題がある。
【００１３】
ナノインプリントの位置合わせの方法としては、幾つかの方法が知られているが、その1つとして、「Molecular Imprints, Inc.」のナノインプリント装置に採用されている位置合わせ方法について説明する。この方法は、まず、被転写版の被転写面と、型の凹凸形状が形成された転写面とを対向して配置すると共に、その間の間隙に低粘性の液体を満たしている。そして、被転写面および型の上方から、被転写面に対して垂直な光軸を持つアライメント光学系によって２つのアライメントマーク(被転写面および転写面に設けられているマーク）を読みとり、その観測結果を用いて型と被転写版との位置合わせを行う方法である。
【００１４】
また、「SUSS MicroTec Inc.」のナノインプリント装置に採用されている位置合わせ方法について説明する。この方法は、まず、被転写版と型とを所定間隙を持って対向配置すると共に、両者の間に２つのＣＣＤカメラを挿入する。そして、一方のＣＣＤカメラにより被転写版に形成されているアライメントマークを検出すると共に、他方のＣＣＤカメラにより、型に形成されているアライメントマークを検出する。最後に、この状態で型と被転写版との位置合わせを行い、面内方向の相対位置関係を変えないように両者を近づけてパターンを転写する方法である。
【００１５】
しかしながら、上述した従来の位置合わせ方法では、以下の課題が残されていた。即ち、従来の位置合わせ方法では、位置合わせ時にアライメントマークを検出するためのアライメントマーク検出用受光装置を、型の直上もしくは被転写版と型との間に挿入する必要がある。そのため、型の上方から光を照射する際に、アライメント検出用受光装置を露光の妨げにならないように待避する必要がある。その結果、スループットが低下してしまう。また、重ね合わせを厳密に行うためには、型と被転写版との平行度が出ていることが必要である。ところが、従来の位置合わせ方法では、型と被転写版との平行度を考慮していないので、正確な位置合わせを行うことが難しかった。
【００１６】
また、ナノインプリント用の材料は熱可塑とUV効果に限られ、選択性が低い。熱可塑材料は耐溶剤性の点で積層化が困難。UV材料はUV光が半導体を劣化させる問題がある。さらに、ナノインプリントによって段差を形成する場合、凸部の端部に角状の突起物が形成されることが往々にしてあり、オープンやショートを引き起こす問題がある。
【００１７】
ナノインプリントによる形成方法のほかに、凹凸形状をつけた絶縁膜構造を作製する方法として、ハーフトーンマスクを用いたフォトリソ法（特許文献１）やフォトリソ法や印刷法を複数回用いて凹凸形状の薄膜部と厚膜部を別途形成する方法などが挙げられるが、高コストである。
【先行技術文献】
【特許文献】
【００１８】
【特許文献１】特許第4455517号公報
【非特許文献】
【００１９】
【非特許文献１】A. Kumar, H. A. Biebuyck and G. M. Whitesides, Langmuir, 10, 1498(1994)
【非特許文献２】K. Matsuoka, O. Kina, M. Koutake, K. Noda, H. Yonehara, K. Nakanishi and K. Yase, Proceeding of The 16th International Display Workshops (IDW’09), (Miyazaki, Japan) 717-720 AMD6-2 (2009).
【非特許文献３】H. Maeda, M. Matsuoka, M. Nagae, H. Honda, T. Suzuki, K. Ogawa, and H. Kobayashi, Society For Information Display 2008 International Symposium Digest Of Technical Papers (SID’08), (Los Angeles, USA) 314-317 (2008).
【非特許文献４】O. Kina, M. Koutake, K. Matsuoka, and K. Yase, Japanese Journal of Applied Physics, 49 (2010) 01AB07
【非特許文献５】S. Y. Chou, P. R. Krauss, and P. J. Renstrom, Applied Physics Letters, 67, 3114 (1995).
【非特許文献６】M. Komuro, J. Taniguchi, S. Inoue, N. Kimura, Y. Tokano, H. Hiroshima, and S. Matsui, Japanese Journal of Applied Physics, 39, 7075 (2000).
【発明の概要】
【発明が解決しようとする課題】
【００２０】
上記のような薄膜トランジスタ装置は、ゲート絶縁膜の膜厚が厚い場合、電気的動作を行う際に画素キャパシタ容量の不足や、オンオフ比の低下、駆動電圧の増加の問題がある。ゲート絶縁膜の膜厚が薄い場合はゲート電極とソース・ドレイン電極間のリーク電流や寄生容量、突き抜け電圧の増加が問題になる。また、層間絶縁膜の膜厚が厚すぎると前面版の動作に支障をきたし、薄すぎる場合はバス配線から前面版へのリーク電流が問題になる。
【００２１】
本発明の解決しようとする課題は、十分なキャパシタ容量が得られ、リーク電流や寄生容量を抑制した薄膜トランジスタ装置およびその製造方法を提供するものである。
【課題を解決するための手段】
【００２３】
請求項１に記載の発明は、薄膜トランジスタを備え、前記薄膜トランジスタのゲート絶縁膜が印刷法で形成された、薄膜トランジスタ装置の製造方法において、絶縁材料が溶媒へ溶解もしくは分散した薬液を用いて、第１の転写版の上に液膜形成を行う工程１と、前記第１の転写版上の前記薬液を乾燥させて乾燥液膜を形成する工程２と、前記第１の転写版上の前記乾燥液膜を前記薄膜トランジスタの基板上の所定の位置へ転写することにより前記ゲート絶縁膜の形成を行う工程３と、を含み、前記第１の転写版は、複数の大突起と、前記複数の大突起上にそれぞれ形成された１又は複数の小突起とを含む凹凸形状を有することを特徴とする薄膜トランジスタ装置の製造方法である。
請求項２に記載の発明は、前記工程３が、前記基板上にゲート電極及びキャパシタ電極を形成する工程と、前記ゲート絶縁膜上にチャネル部分を挟んで対向するようにしてソース電極及びドレイン電極を形成し、前記チャネル部分に半導体層を形成する工程と、を含むか、又は、前記基板上にチャネル部分を挟んで対向するようにしてソース電極及びドレイン電極を形成する工程と、前記ゲート絶縁膜上にゲート電極及びキャパシタ電極を形成する工程と、を含むことを特徴とする請求項１に記載の薄膜トランジスタ装置の製造方法である。
【００２４】
請求項３に記載の発明は、薄膜トランジスタを備え、前記薄膜トランジスタのゲート絶縁膜及び層間絶縁膜が印刷法で形成された、薄膜トランジスタ装置の製造方法において、絶縁材料が溶媒へ溶解もしくは分散した薬液を用いて、第１の転写版及び第２の転写版の上に液膜形成を行う工程１と、前記第１の転写版及び前記第２の転写版上の前記薬液を乾燥させて乾燥液膜を形成する工程２と、前記第１の転写版上の前記乾燥液膜を前記薄膜トランジスタの基板上の所定の位置へ転写することにより前記ゲート絶縁膜の形成を行う工程３であって、前記基板上にはゲート電極及びキャパシタ電極が形成されている、工程３と、当該形成されたゲート絶縁膜上にチャネル部分を挟んで対向するようにしてソース電極及びドレイン電極を形成し、前記チャネル部分に半導体層を形成する工程４と、前記第２の転写版上の前記乾燥液膜を前記薄膜トランジスタの前記ゲート絶縁膜上の所定の位置へ転写することにより前記層間絶縁膜を形成する工程５と、を含み、前記第１の転写版及び／又は前記第２の転写版は、複数の大突起と、前記複数の大突起上にそれぞれ形成された１又は複数の小突起とを含む凹凸形状を有することを特徴とする薄膜トランジスタ装置の製造方法である。
【００２５】
請求項４に記載の発明は、前記第１の転写版及び前記第２の転写版がシリコーンゴムもしくはフッ素ゴムで構成されることを特徴とする請求項１乃至３のいずれかに記載の薄膜トランジスタ装置の製造方法である。
【００２６】
請求項５に記載の発明は、前記液膜形成の方法がバーコート、スプレーコート、ダイコート、キャップコート、ロールコート、グラビアコート、ナイフコート、リップコート、インクジェットであることを特徴とする請求項１乃至４のいずれかに記載の薄膜トランジスタ装置の製造方法である。
【００２７】
請求項６に記載の発明は、前記第２の転写版が、前記ドレイン電極に相当する部分に凸状の突起形状を有することを特徴とする請求項３乃至５のいずれかに記載の薄膜トランジスタ装置の製造方法である。
【００２８】
請求項７に記載の発明は、前記第１の転写版が、前記キャパシタ電極に相当する部分に凸状の突起形状を有することを特徴とする請求項１乃至６のいずれかに記載の薄膜トランジスタ装置の製造方法である。
【００２９】
請求項８に記載の発明は、前記第１の転写版が、前記チャネル部分に相当する部分に凸状の突起形状を有することを特徴とする請求項１乃至７のいずれかに記載の薄膜トランジスタ装置の製造方法である。
【発明の効果】
【００３０】
以上説明したように、本発明によれば、印刷法で作製するゲート絶縁膜および／もしくは層間絶縁膜に薄膜部と厚膜部の凹凸形状を設けることで、ディスプレイの動作に適した素子構成の薄膜トランジスタ装置を得ることができる。
【図面の簡単な説明】
【００３１】
【図１】本発明の実施の形態による薄膜トランジスタの断面図。
【図２】本発明の実施の形態によるゲート絶縁膜および／もしくは層間絶縁膜の形成方法を表す模式図。
【図３】本発明の実施の形態による薄膜トランジスタの形成方法を表す模式図。
【図４】本発明の実施の形態による薄膜トランジスタの形成方法を表す模式図。
【図５】一般的な印刷法とマイクロコンタクト印刷法との違いを示す説明図。
【発明を実施するための形態】
【００３２】
以下、本発明の実施の形態を図面と共に説明する。
【００３３】
図１は本発明の実施の形態による薄膜トランジスタの断面図である。
【００３４】
図１(a、b)は本実施の形態例のボトムゲート、ボトムコンタクト構造を有する薄膜トランジスタである。基板１００上に形成されたゲート電極１１１とゲート電極１１１上に形成されたゲート絶縁膜１２１と、ゲート絶縁膜１２１上にチャネル部を挟んで対向するように形成されたソース電極１３１とドレイン電極１３２と、チャネル部分に形成された有機半導体層１４１と、画素電極１３３と、ソース電極１３１と画素電極１３３間および半導体１４１と画素電極１３３間を絶縁するように設けられた層間絶縁膜１２２とが設けられた構成である。なお、１１２はキャパシタ電極である。
【００３５】
図１(c)は画素電極と層間絶縁膜が省略された構成であり、トランジスタの応用製品によっては画素電極や画素電極と層間絶縁膜が省略された構成などでも良い。また、図１(d)はトップゲート、トップコンタクト構造を有する薄膜トランジスタであり、トランジスタの素子構造はボトムゲート、ボトムコンタクト構造やトップゲート、トップコンタクト構造に限定されない。
【００３６】
ゲート絶縁膜１２１に凹凸形状を設ける場合について説明する。ゲート絶縁膜１２１の薄膜部をキャパシタ電極１１２とドレイン電極１３２間に設置した場合、保持容量を増やしつつ、ゲート電極１１１とソース電極１３１間やゲート電極１１１とドレイン電極１３２間、図１に図示していないゲートバスラインとソースバスライン間のリーク電流を抑制することができる。キャパシタ電極１１２とドレイン電極１３２間の電圧は、ゲート電極１１１とソース電極１３１間やゲート電極１１１とドレイン電極１３２間、図１に図示していないゲートバスラインとソースバスライン間の電圧より低く、リーク電流の懸念は元々小さいので問題は無い。さらに、ゲート電極１１１とソース電極１３１間やゲート電極１１１とドレイン電極１３２間の容量を増やさないのでトランジスタの動作速度の低下が起こらない。
【００３７】
ゲート絶縁膜１２１の薄膜部をチャネル部に設置した場合、チャネル部の容量を大きくできるのでトランジスタを低電圧で駆動できる。
【００３８】
ゲート絶縁膜１２１の薄膜部をta、厚膜部をtbとしたとき、キャパシタ容量やリークの電気的要件を満たすためにta<tb、100nm<ta<1000nm、500nm<tb<1500nmの関係が成り立つことが求められるが、これらに限定されない。
【００３９】
層間絶縁膜１２２に凹凸形状を設ける場合について説明する。層間絶縁膜１２２の厚膜部分はソース電極１３１と画素電極１３３間および半導体層１４１と画素電極１３３間を絶縁する部分に設けられ、層間絶縁膜１２２の薄膜部はドレイン電極１３２上に設けられている。画素電極１３３はドレイン電極１３２に対して浮遊電極として機能する。もしくは画素電極１３３とドレイン電極１３２間のリーク電流が発生する程度の膜厚の薄膜部を形成し、リーク電流を介して画素電極１３３とドレイン電極１３２を接続しても良い。リーク電流が発生しない場合でも、電圧動作の全面版であれば全面版の動作に問題は無い。また、画素電極１３３を設けずにドレイン電極１３２上の層間絶縁膜１２２の薄膜部が画素領域として機能しても良い。  
さらに、層間絶縁膜１２２は凹凸形状を有しているものの単一膜であり、層間絶縁膜１２２自体のガスや化学物質バリア性に優れる。層間絶縁膜１２２上にガスや化学物質バリア層を設けてもよく、単一膜ゆえにバリア層の製膜性に優れることが期待される。
【００４０】
本発明のゲート絶縁膜１２１および／もしくは層間絶縁膜１２２の形成に用いる転写版について説明する。
【００４１】
図２(a)は本発明に用いる転写版２９０を示してある。転写版２９０は小突起２９１と大突起２９２から構成されている。小突起２９１と大突起２９２は一体に形成されており、裏打ち基板などを具備していても良い。また、大突起２９２は画素単位でもアレイ単位でも基板全面に形成されていても良い。
【００４２】
転写版２９０の材料はPDMSを主体とするシリコーンゴムやフッ素ゴムを用いることができる。これらは低表面エネルギーを特徴とする材料であり、インクなどの液体が濡れ広がりにくい。転写版２９０の表面はUVやオゾン、アッシングなどで表面改質を適切強度で行ってもよいが、過剰に表面改質を行うと、転写性が悪化する。また、転写版２９０は複数の層で構成されても良いが、インクの良好な転写性のために最表層はシリコーンゴムやフッ素ゴムである必要がある。
【００４３】
転写版２９０はシリコンウェハーや石英ガラス、フォトレジストパターン、エレクトロフォーミングなどで作製したモールドから模する方法や、RIEやレーザー切削、サンドブラスト切削で形成することが出来るがこれらの方法に限定されない。
【００４４】
本発明のゲート絶縁膜１２１および／もしくは層間絶縁膜１２２の形成方法を以下に説明する。図２(b〜ｄ)は、本発明の実施の形態を表す転写版２９０とゲート絶縁膜１２１および／もしくは層間絶縁膜１２２の形成方法を示してある。
【００４５】
[工程１]
機能性材料が溶媒へ溶解もしくは分散した薬液を用いて、凹凸形状を有する転写版２９０の上に液膜（インク塗布膜２１３）を形成する(図２b)。液膜形成の方法はバーコート、スプレーコート、ダイコート、キャップコート、ロールコート、グラビアコート、ナイフコート、リップコート、インクジェットなどを用いることができる。
【００４６】
[工程２]
転写版２９０上の薬液を乾燥させて乾燥液膜（乾燥インク膜２１４）を形成する(図２c)。乾燥方法は自然乾燥や熱・冷・室温風乾燥、赤外光乾燥、減圧乾燥などを用いることができる。薬液の乾燥は薬液が実質的に流動性を持たない状態のことを指し、乾燥状態のインク膜を基板に転写することで、インクの流動性の少ない、転写版２９０の凹凸形状を再現したパターンが得られる。
【００４７】
[工程３]
転写版２９０上の乾燥液膜を薄膜トランジスタ基板２００の所定の位置へ転写し、機能性膜の形成を行う(図２d)。転写する際の印圧方法は平圧、円圧、輪転の何れでも良く、室温転写でも加熱転写などの温調を行っても良い。転写版２９０上の乾燥状態のインク膜は転写版２９０の凹凸形状に対応して、転写版２９０の凹部の乾燥状態のインク膜面が転写版２９０の凸部の膜面より凹んだ形状をしている場合がある。転写を行う際には適切な印圧を加えることによって適切に転写を行うことができる。下層へのアライメント方法は転写版２９０を通して基板側を観察する方法や、2対2組のカメラで転写版２９０と基板を観察する方法や、捨て刷り位置を記録し本番基板を設置する方法などを用いることができる。
【００４８】
また、本発明ではインクを版部材上にウェットプロセスでインキングし、乾燥状態のインクを基板に転写し熱処理することで電極パターンを得る。インクを版部材上にウェットプロセスで薄膜形成する方法は、バーコート、スプレーコート、ダイコート、キャップコート、ロールコート、グラビアコート、ナイフコート、リップコート、インクジェットなどを用いることができる。
【００４９】
ゲート絶縁膜と層間絶縁膜はポリイミド、ポリアミド、ポリエステル、ポリビニルフェノール、ポリビニルアルコール、ポリ酢酸ビニル、ポリウレタン、ポリスルホン、ポリ弗化ビニリデン、シアノエチルプルラン、エポキシ樹脂、フェノール樹脂、ベンゾシクロブテン樹脂、アクリル樹脂、ポリスチレン、ポリカーボネート、環状ポリオレフィン、フッ素樹脂、シリコーン樹脂やこれらの樹脂のポリマーアロイや共重合体を用いることができる。また、ゲート絶縁膜と層間絶縁膜は有機無機のフィーラーなどを含むコンポジット材料で構成されても良い。
【００５０】
本発明における薄膜トランジスタおよびその作製方法の実施の形態について図１を参照して、以下に説明する。本発明の薄膜トランジスタを構成するゲート絶縁膜１２１と層間絶縁膜１２２は印刷法で形成されるが、他の層は印刷法による形成に限定されることは無く、印刷法やフォトリソなど一般的な方法を用いることができる。ゲート絶縁膜１２１と層間絶縁膜１２２以外の層の構成材料は有機材料や無機材料、複合材料などを用いることができる。
【００５１】
まず、本実施の形態例をボトムゲート、ボトムコンタクト構造を有する薄膜トランジスタで説明を行うが、これには限定されない。基板１００上に形成されたゲート電極１１１とゲート電極１１１上に形成されたゲート絶縁膜１２１と、ゲート絶縁膜１２１上にチャネル部を挟んで対向するようにして形成されたソース電極１３１とドレイン電極１３２と、チャネル部分に形成された有機半導体層１４１が設けられた構成である。ここで、図１の構成は1つの好ましい構成であり、本発明のインクは様々な構成の薄膜トランジスタに使用できる。
【００５２】
本実施の形態において、基板１００はソーダガラスや石英ガラスなどのガラスやプラスチックフィルム状である。プラスチックフィルムの樹脂材料として例えば、ポリエチレンテレフタレート、ポリエチレンナフタレート、ポリエーテルスルホン、ポリエーテルイミド、ポリエーテルエーテルケトン、ポリエーテルケトン、ポリフェニレンスルフィド、ポリアリレート、ポリイミド、ポリカーボネート、セルローストリアセテート、シクロオレフィンポリマー、ポリオレフィン、ポリ塩化ビニル、液晶ポリマー、エポキシ樹脂、フェノール樹脂、ユリア樹脂、メラミン樹脂、シリコーン樹脂などの材料を用いることができ、これらの樹脂を組み合わせたポリマーアロイや、1種または2種以上の上記樹脂材料を組み合わせて積層した多層構造の積層構造のプラスチックフィルムとして構成されることもある。
【００５３】
ゲート電極１１１とソース電極１３１、ドレイン電極１３２、画素電極１３３、バス配線、半導体はフォトリソ法や印刷法で形成することができる。
【００５４】
印刷法は凸版印刷、凹版印刷、平版印刷、スクリーン印刷、インクジェット印刷、マイクロコンタクトプリンティング、反転オフセット印刷、熱転写法、レーザー転写法などを用いることができる。
【００５５】
電極の印刷用インクに金属ナノ粒子を用いることができる。金属ナノ粒子は、金、銀、銅、白金、パラジウム、ニッケル、コバルト、鉄、アルミニウム、マンガンの金属からなるナノ粒子、または、金、銀、銅、白金、パラジウム、ニッケル、コバルト、鉄、アルミニウム、マンガンの金属から選択される２種類以上の金属からなる合金のナノ粒子や、酸化銀などの金属酸化物や有機銀などの有機金属化合物も用いることができる。用いる金属の平均粒径はインクへの分散性の点から５０nm以下の平均粒径が好ましく、粒子の安定した製造の点から１０から３０nmの平均粒径が好ましいが、これに限定しない。
【００５６】
フォトリソ法による電極形成の方法は金、銀、銅、白金、パラジウム、ニッケル、コバルト、鉄、アルミニウム、マンガンなどの金属をPVDやCVDで製膜した後にフォトリソグラフィーでパターンを形成することができる。
【００５７】
半導体にはアモルファスシリコンや多結晶シリコン、ＩＧＺＯやＩＴＯ、ＺｎＯ、ＳｎＯなどの酸化物半導体、有機半導体、フラーレンやカーボンナノチューブ、グラフェンからなる炭素半導体を用いることができる。
【００５８】
有機半導体としてはπ共役ポリマーが用いられ、例えば、ポリピロール類、ポリチオフェン類、ポリアニリン類、ポリアリルアミン類、フルオレン類、ポリカルバゾール類、ポリインドール類、ポリ(P-フェニレンビニレン)類などを用いることができる。また、有機溶媒への溶解性を有する低分子物質、例えば、ペンタセンなどの多環芳香族の誘導体、チオフェン系オリゴマー、フタロシアニン誘導体、ペリレン誘導体、テトラチアフルバレン誘導体、テトラシアノキノジメタン誘導体、フラーレン類、カーボンナノチューブ類などを用いることができる。
【００５９】
半導体の工程以降は遮光層やガスバリア層、封止層などを設けても良く、薄膜トランジスタ素子の利用方法により、素子の構成を適宜決定することができる。
【実施例】
【００６０】
以下、具体的な実施例によって本発明を詳細に説明するが、これらの実施例は説明を目的としたもので、本発明はこれに限定されるものでは無い。作製する工程を図３の模式図を用いて説明する。
【００６１】
ボトムゲート・ボトムコンタクト型構造の薄膜トランジスタの作製方法について説明を行う。この薄膜トランジスタは、ベースとなる基板１００にポリエチレンナフタレート(ＰＥＮ）フィルム（帝人デュポン製）を用いた。
【００６２】
基板１００上にアルミニウムをスパッタリングにて100nm成膜し、フォトリソグラフィーおよびエッチング処理によりパターニングしてゲート電極１１１を作製した(図３a)。
【００６３】
次に、ゲート電極１１１を覆うようにゲート絶縁膜１２１を作製する。ゲート絶縁材料としてポリビニルフェノール（Aldrich製）を用い、ゲート電極１１１を含む基板１００上に印刷法によりゲート絶縁膜１２１を作製する。
【００６４】
図４に示すように、印刷に用いる転写版３９０はPDMSで構成され、画素キャパシタとチャネルに相当する部分が高さ750nmの突起状の凸部３９１，３９２を有している。この転写版３９０上にポリビニルフェノールの有機溶媒溶液をダイコートで塗布してポリビニルフェノール膜３２３を形成した(図４a)。塗布後、２分間の自然乾燥を行った(図４b)。乾燥状態となったポリビニルフェノール膜を、アライメント作業を行った後に、ゲート電極１１１を含む基板１００上に押し当ててポリビニルフェノールの基板１００への転写を行った(図４c)。この後に180℃で1時間の処理を行い、図３(b)に示すゲート絶縁膜１２１を作製した。  
これにより、画素キャパシタとチャネルに相当する部分の膜厚が600nm、その他の部分の膜厚が1000nmの凹凸構造を有したゲート絶縁膜１２１が得られた。
【００６５】
続いて、ゲート絶縁膜１２１上にソース・ドレイン電極１３１，１３２を以下の順に作製する。
【００６６】
まず、ソース・ドレイン電極１３１，１３２は、反転オフセット印刷法によりナノ銀インキをゲート絶縁膜１２１上の所定位置に印刷して、180℃で1時間ベークして形成した(図３c)。
【００６７】
次に、ソース・ドレイン電極１３１，１３２間に半導体層１４１を形成する。
【００６８】
半導体材料としては、有機半導体材料であるポリ−３−ヘキシルチオフェン（Merck製）をクロロホルムで1重量％になるように溶解させた溶液をディスペンサにより、ソース・ドレイン電極１３１，１３２上の一部を覆うようにしてソース・ドレイン電極１３１，１３２間に印刷し、９０℃で1時間乾燥させて有機半導体層１４１を作製した(図３d)。
【００６９】
次に、薄膜トランジスタを覆うように層間絶縁膜１２２を作製する。層間絶縁膜材料として塗布型フッ素樹脂を用い、薄膜トランジスタを含む基板１００上に印刷法により層間絶縁膜１２２を作製する。印刷に用いる版は、ドレイン電極１３２に相当する部分に高さ900nmの突起状の凸部を有している以外はゲート絶縁膜１２１の形成に用いたものと同様の構成である。
【００７０】
版上にフッ素樹脂溶液をダイコートで塗布した。塗布後、３分の自然乾燥を行った。乾燥状態となったフッ素樹脂を、アライメント作業を行った後に、基板１００上に押し当ててフッ素樹脂の基板１００への転写を行った。この後に100℃で1時間の処理を行い、層間絶縁膜１２２を作製した(図３e)。  
ドレイン電極１３２上の膜厚が150nm、その他の部分の膜厚が1200nmの凹凸構造を有した層間絶縁膜１２２が得られた。
【００７１】
次にスクリーン印刷法で銀ペーストを用いて画素電極１３３の印刷を行った。銀ペーストは層間絶縁膜１２２の凹部を充填するようにスキージのアタック角とスキージスピードを調整して行った。印刷後に100℃で1時間の処理を行い、画素電極１３３を作製した(図３ｆ)。
【００７２】
以上のようにして作製した薄膜トランジスタ装置の輸送特性や出力特性の静特性と動特性を調べるためにゲート電極にプラス２０Ｖからマイナス２０Ｖ、ドレイン電極にマイナス１５Ｖの電圧を印加しソース電流、画素キャパシタ容量を測定した。10-10A以下のリーク電流、106以上のオンオフ比、10V以下の突き抜け電圧、前面版の電圧保持率が90％以上の画素キャパシタ容量の電気特性が得られた。これにより、十分な画素キャパシタ容量とリーク電流や寄生容量などを抑制した良好な動作特性の薄膜トランジスタ装置が得られた。
【産業上の利用可能性】
【００７３】
本発明の薄膜トランジスタは、アクティブマトリックス型のトランジスタアレイを背面板として有する液晶表示素子、有機EL、電子ペーパー等の画像表示体や、メモリ、RFID、光もしくは熱、応力、磁気などの物理センサ、生物センサ、化学センサに利用される。特に、耐衝撃性に優れ、軽量で曲面加工が可能なフレキシブル電気装置に利用される。
【符号の説明】
【００７４】
１００…基板
１１１…ゲート電極
１１２…キャパシタ電極
１２１…ゲート絶縁膜
１２２…層間絶縁膜
１３１…ソース電極
１３２…ドレイン電極
１３３…画素電極
１４１…半導体層
２９０…転写版
２９１…小突起
２９２…大突起
３２３…ポリビニルフェノール膜
３９０…転写版
３９１．３９２…凸部
１…基板
【図１】
0005779933.tif 000002
【図２】
0005779933.tif 000003
【図３】
0005779933.tif 000004
【図４】
0005779933.tif 000005
【図５】
0005779933.tif 000006